(57)【特許請求の範囲】
【請求項１】
バリウムのオキソ酸塩及び／又はストロンチウムのオキソ酸塩からなる担体と、該担体に担持されている銀のオキソ酸塩とを備え、
前記バリウムのオキソ酸塩が、硫黄を含むオキソ酸塩であり、
前記ストロンチウムのオキソ酸塩が、硫黄を含むオキソ酸塩であり、
前記銀のオキソ酸塩が、硫黄を含むオキソ酸塩である、
ことを特徴とする排ガス中の粒子状物質（ＰＭ）を酸化除去するためのＰＭ酸化触媒。
【請求項２】
前記バリウムのオキソ酸塩が、硫酸バリウム（ＢａＳＯ４）及び亜硫酸バリウム（ＢａＳＯ３）からなる群より選択される少なくとも１種であり、
前記ストロンチウムのオキソ酸塩が、硫酸ストロンチウム（ＳｒＳＯ４）及び亜硫酸ストロンチウム（ＳｒＳＯ３）からなる群より選択される少なくとも１種であることを特徴とする請求項１に記載のＰＭ酸化触媒。
【請求項３】
前記銀のオキソ酸塩が、硫酸銀（Ａｇ２ＳＯ４）及び亜硫酸銀（Ａｇ２ＳＯ３）からなる群より選択される少なくとも１種であることを特徴とする請求項１又は２に記載のＰＭ酸化触媒。
【請求項４】
前記銀のオキソ酸塩の担持量が、前記担体と前記銀のオキソ酸塩との総量に対して金属銀換算で０．１〜５０質量％であることを特徴とする請求項１〜３のうちのいずれか一項に記載のＰＭ酸化触媒。
【請求項５】
請求項１〜４のうちのいずれか一項に記載のＰＭ酸化触媒を通気性基材に担持せしめてなることを特徴とする排ガス浄化フィルタ。
【請求項６】
請求項１〜４のうちのいずれか一項に記載のＰＭ酸化触媒に内燃機関からの排ガスを接触せしめて粒子状物質（ＰＭ）を酸化除去することを特徴とする排ガス浄化方法。
【発明の詳細な説明】
【技術分野】
【０００１】
本発明は、排ガス浄化用触媒、並びにそれを用いた排ガス浄化フィルタ及び排ガス浄化方法に関する。
【背景技術】
【０００２】
内燃機関から排出されるガスには、燃焼により生じた粒子状物質（ＰＭ：Ｐａｒｔｉｃｕｌａｔｅ  Ｍａｔｔｅｒ）やオイル中の添加剤などからなるアッシュ（Ａｓｈ）などの有害物質が含まれている。このような有害物質の中でも粒子状物質は動植物に悪影響を及ぼす大気汚染物質として知られている。そのため、内燃機関より排出される排ガス中に含まれる粒子状物質を捕集するために、浄化フィルタ（ＤＰＦ：Ｄｉｅｓｅｌ  Ｐａｒｔｉｃｕｌａｔｅ  Ｆｉｌｔｅｒ）が用いられている。ＤＰＦで捕集されたＰＭは圧力損失の上昇を引き起こし、内燃機関の出力低下の原因となるため、定期的に高温に上げ（例えば、６５０℃付近まで昇温して）ＰＭを燃焼（酸化除去）することにより、ＤＰＦの再生を行う。このとき、燃費改善や材料の耐久性向上のため、より低温で再生することが望ましく、ＤＰＦにＰＭ酸化触媒を担持することが検討されている。このようなＰＭ酸化触媒として、銀（Ａｇ）を含有する触媒が高いＰＭ酸化活性を示すことが知られている。
【０００３】
このようなＰＭ酸化触媒としては、特開２００３−１７００５１号公報（特許文献１）には、活性成分として金、銀、銅、鉄、亜鉛、マンガン及び希土類元素からなる群より選ばれる少なくとも一種の元素が、担体成分としてアルカリ土類金属の水酸化物、酸化物、炭酸塩又は硫酸塩に担持されてなるＰＭ酸化触媒が開示されている。また、国際公開第２００７／０４３４４２号公報（特許文献２）には、セリウムとジルコニウムの複合酸化物からなる担体と前記担体に担持されたＡｇ又はＡｇの酸化物とからなる酸化触媒が開示されている。さらに、特開２００７−１９６１３５号公報（特許文献３）には、銀が担持されたベーマイトを焼成することにより得られる酸化触媒を用いることが開示されている。
【０００４】
しかしながら、特許文献１〜３に記載のような従来のＰＭ酸化触媒においては、使用時にガス中に含まれているアッシュが酸化触媒上に堆積された場合に、そのアッシュにより粒子状物質と酸化触媒との接触が妨げられて粒子状物質の浄化性能が低下していた。また、このようにして粒子状物質の浄化性能が低下した酸化触媒を再生させるためには排ガスを高温とする必要があり、触媒の浄化性能の再生処理に燃料を大量に消費していたことから、特許文献１〜３に記載のような従来のＰＭ酸化触媒を用いた場合には内燃機関の燃費の低下を招いてしまうという問題もあった。さらに、特許文献１〜３に記載のような従来のＰＭ酸化触媒は、上述のように使用によりＰＭの酸化性能が変化することから、ＤＰＦの再生処理を施す時期やその際の温度条件などを設定することが困難であったばかりか、触媒をＤＰＦなどの基材に担持させていた場合には多量のＰＭの酸化による熱でその基材が破壊されてしまう場合もあった。このように、特許文献１〜３に記載のような従来のＰＭ酸化触媒においては、アッシュの堆積に起因して十分に浄化性能を発揮することができなかった。
【０００５】
また、特開２０１２−２１９７１５号公報（特許文献４）には、Ｃａの硫酸塩及びリン酸塩からなる群より選択される少なくとも１種の金属塩からなる担体と、該担体に担持された銀、酸化銀、炭酸銀、硫酸銀及びリン酸銀からなる群より選択される少なくとも１種である銀含有物質とを備える酸化触媒を備える排ガス浄化装置が開示されている。同公報の記載によれば、アッシュの堆積による粒子状物質の酸化性能の低下が十分に抑制され、アッシュの堆積後においても優れた粒子状物質の酸化性能を発揮することが可能な排ガス浄化装置を提供することが可能となっている。
【０００６】
しかしながら、近年は、排ガス浄化用触媒に対する要求特性が益々高まっており、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能な排ガス浄化用触媒が求められるようになってきた。
【先行技術文献】
【特許文献】
【０００７】
【特許文献１】特開２００３−１７００５１号公報
【特許文献２】国際公開第２００７／０４３４４２号公報
【特許文献３】特開２００７−１９６１３５号公報
【特許文献４】特開２０１２−２１９７１５号公報
【発明の概要】
【発明が解決しようとする課題】
【０００８】
本発明は、上記従来技術の有する課題に鑑みてなされたものであり、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能な排ガス浄化用触媒、それを用いた排ガス浄化フィルタ及び排ガス浄化方法を提供することを目的とする。
【課題を解決するための手段】
【０００９】
本発明者らは、上記目的を達成すべく鋭意研究を重ねた結果、バリウムのオキソ酸塩及び／又はストロンチウムのオキソ酸塩からなる担体に銀のオキソ酸塩を担持させることにより、驚くべきことに得られる排ガス浄化用触媒が十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能となることを見いだし、本発明を完成するに至った。
【００１０】
すなわち、本発明のＰＭ酸化触媒は、バリウムのオキソ酸塩及び／又はストロンチウムのオキソ酸塩からなる担体と、該担体に担持されている銀のオキソ酸塩とを備え、前記バリウムのオキソ酸塩が、硫黄を含むオキソ酸塩であり、前記ストロンチウムのオキソ酸塩が、硫黄を含むオキソ酸塩であり、前記銀のオキソ酸塩が、硫黄を含むオキソ酸塩である、ことを特徴とする排ガス中の粒子状物質（ＰＭ）を酸化除去するためのものである。
【００１１】
本発明のＰＭ酸化触媒においては、前記バリウムのオキソ酸塩が、硫酸バリウム（ＢａＳＯ４）及び亜硫酸バリウム（ＢａＳＯ３）からなる群より選択される少なくとも１種であり、前記ストロンチウムのオキソ酸塩が、硫酸ストロンチウム（ＳｒＳＯ４）及び亜硫酸ストロンチウム（ＳｒＳＯ３）からなる群より選択される少なくとも１種であることが好ましい。
【００１２】
また、本発明のＰＭ酸化触媒においては、前記銀のオキソ酸塩が、硫酸銀（Ａｇ２ＳＯ４）及び亜硫酸銀（Ａｇ２ＳＯ３）からなる群より選択される少なくとも１種であることが好ましい。
【００１３】
さらに、本発明のＰＭ酸化触媒においては、前記銀のオキソ酸塩の担持量が、前記担体と前記銀のオキソ酸塩との総量に対して金属銀換算で０．１〜５０質量％であることが好ましい。
【００１４】
本発明の排ガス浄化フィルタは、上記本発明のＰＭ酸化触媒を通気性基材に担持せしめてなることを特徴とするものである。
【００１５】
また、本発明の排ガス浄化方法は、上記本発明のＰＭ酸化触媒に内燃機関からの排ガスを接触せしめて粒子状物質（ＰＭ）を酸化除去することを特徴とする方法である。
【００１６】
なお、本発明の排ガス浄化用触媒、それを用いた排ガス浄化フィルタ及び排ガス浄化方法によって、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能となる理由は必ずしも定かではないが、本発明者らは以下のように推察する。
【００１７】
すなわち、本発明において、排ガス浄化用触媒は前記バリウムのオキソ酸塩及び／又はストロンチウムのオキソ酸塩からなる担体と、該担体に担持されている前記銀のオキソ酸塩とを備えており、本発明の排ガス浄化用触媒に含まれる銀のオキソ酸塩のオキソ酸イオン中の酸素イオン（Ｏ２−）が、銀のオキソ酸塩中の銀イオン（Ａｇ＋）に電子を与えることで活性化し、粒子状物質（ＰＭ、主に炭素：Ｃ）から電子を受けることで二酸化炭素（ＣＯ２）になる。あるいは、銀のオキソ酸塩中の銀イオン（Ａｇ＋）が粒子状物質（ＰＭ、主に炭素：Ｃ）と接触して還元されてメタル状態のＡｇになり、粒子状物質は酸化されて二酸化炭素（ＣＯ２）になる。そのあとＡｇ（メタル）は気相中の酸素（Ｏ２）と接触することで酸化されて再度Ａｇイオンとなり、その酸素からは酸素イオン（Ｏ２−）が生成される。このようなＰＭの酸化処理の一連の反応は下記反応式（１）〜（２）で表すことができる。
【００１８】
（１）  ４Ａｇ＋＋Ｃ＋２Ｏ２−→４Ａｇ＋ＣＯ２
（２）  ４Ａｇ＋Ｏ２→４Ａｇ＋＋２Ｏ２−
このようなサイクルにより、銀のオキソ酸塩は粒子状物質（ＰＭ）に触媒作用を与えることができるものと本発明者らは推察する。
【００１９】
なお、銀のオキソ酸塩を担持した担体が、酸化セリウム（セリア：ＣｅＯ２）やＣｅＯ２を含む複合酸化物のような塩基性担体の場合は、オキソ酸イオンがセリウム（Ｃｅ）イオンと結合してしまうため、酸素が活性化されない。また、酸化チタン（チタニア：ＴｉＯ２）や酸化すず（ＳｎＯ２）などの酸性担体の場合は、還元されたＡｇが安定になるため、Ｏ２による再酸化が進行しない。
【００２０】
本発明の排ガス浄化用触媒の担体は、前記バリウムのオキソ酸塩及び／又はストロンチウムのオキソ酸塩からなるものであり、このような担体のバリウム（Ｂａ）やストロンチウム（Ｓｒ）の前記オキソ酸塩は、適度な塩基性／酸性を有するものであるため、上記のサイクルが滞ることなく進行するものと本発明者らは推察する。
【００２１】
また、本発明の排ガス浄化用触媒の前記担体に担持された前記銀のオキソ酸塩は、融点が比較的に低く（例えば、Ａｇ２ＳＯ４では６６０℃）、高温（ＰＭが酸化される温度領域）では少なくとも一部が溶融状態になっていると考えられ、担体上で溶融性を有するため銀イオンは担体表面全体を覆うように分散する。そのため、担体に担持された前記銀のオキソ酸塩を備える排ガス浄化用触媒においては、ＡｇイオンとＰＭとの接触点が著しく増大し、より高度なＰＭ酸化活性を得ることが可能になるものと本発明者らは推察する。
【００２２】
さらに、本発明の排ガス浄化用触媒においては、上記のように前記銀のオキソ酸塩は高温では担体上で溶融性を有する。本発明のバリウム（Ｂａ）やストロンチウム（Ｓｒ）の前記オキソ酸塩を有する担体は、硫酸カルシウム（ＣａＳＯ４）やリン酸カルシウム（Ｃａ３（ＰＯ４）２、ＣａＨＰＯ４、ＣａＨ４（ＰＯ４）２など）を主成分とするアッシュ粒子と塩基性／酸性が比較的に似ているため、担体上の前記銀のオキソ酸塩が溶融して、前記銀のオキソ酸塩、銀（Ａｇ）又は銀イオン（Ａｇ＋）が触媒と接触しているアッシュ粒子へ移動することが可能である。そして、アッシュ粒子の表面へ移動した前記銀のオキソ酸塩、銀（Ａｇ）又は銀イオン（Ａｇ＋）は、アッシュ粒子の表面で粒子状物質（ＰＭ、主に炭素：Ｃ）と接触して、上記のような酸化反応（反応式（１）〜（２））を引き起こすことができ、排ガス浄化用触媒やパティキュレートフィルターなどにアッシュが堆積してもＰＭ酸化に触媒作用を与えることが可能となるものと本発明者らは推察する。
【００２３】
これにより、十分に高度なＰＭ酸化活性を達成でき、しかもアッシュの堆積による粒子状物質の酸化性能の低下が十分に抑制することができ、アッシュの堆積後においても十分に高度なＰＭ酸化活性を発揮することが可能になるものと本発明者らは推察する。
【発明の効果】
【００２４】
本発明によれば、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能な排ガス浄化用触媒、それを用いた排ガス浄化フィルタ及び排ガス浄化方法を提供することが可能となる。
【図面の簡単な説明】
【００２５】
【図１】実施例１〜２及び比較例１〜６で得られた排ガス浄化用触媒の初期の５０％ＰＭ酸化温度を示すグラフである。
【図２】実施例１〜２及び比較例１〜６で得られたアッシュ堆積後及びアッシュ堆積−熱処理後の排ガス浄化用触媒の５０％ＰＭ酸化温度を示すグラフである。
【発明を実施するための形態】
【００２６】
以下、本発明をその好適な実施形態に即して詳細に説明する。
【００２７】
［排ガス浄化用触媒］
先ず、本発明の排ガス浄化用触媒について説明する。本発明の排ガス浄化用触媒は、バリウムのオキソ酸塩及び／又はストロンチウムのオキソ酸塩からなる担体と、該担体に担持されている銀のオキソ酸塩とを備え、前記バリウムのオキソ酸塩が、硫黄を含むオキソ酸塩であり、前記ストロンチウムのオキソ酸塩が、硫黄を含むオキソ酸塩であり、前記銀のオキソ酸塩が、硫黄を含むオキソ酸塩であるものである。このようなバリウムのオキソ酸塩及び／又はストロンチウムのオキソ酸塩からなる担体に、活性種として前記銀のオキソ酸塩を担持されているものとすることによって、本発明の排ガス浄化用触媒は、十分に高度なＰＭ酸化活性を発揮することが可能なものとなり、しかもアッシュの堆積による粒子状物質の酸化性能の低下が十分に抑制され、アッシュの堆積後においても十分に高度なＰＭ酸化活性を発揮することが可能なものとなる。したがって、本発明の排ガス浄化用触媒は、例えば、ディーゼルエンジンなどの内燃機関からの排ガス中の粒子状物質（ＰＭ）を酸化除去し排ガスを浄化するＰＭ酸化触媒として好適に採用することができる。より好ましくは、本発明の排ガス浄化用触媒は、ディーゼル用ＰＭ酸化触媒として採用することができる。
【００２８】
（担体）
本発明にかかる担体は、バリウムのオキソ酸塩及び／又はストロンチウムのオキソ酸塩からなる担体であり、前記バリウムのオキソ酸塩が、硫黄を含むオキソ酸塩であり、前記ストロンチウムのオキソ酸塩が、硫黄を含むオキソ酸塩であることが必要である。このようなバリウムのオキソ酸塩及び／又はストロンチウムのオキソ酸塩からなる担体は、硫黄を含むオキソ酸塩であること以外は特に制限されない。ここで、「バリウムのオキソ酸塩及び／又はストロンチウムのオキソ酸塩からなる」とは、前記担体が前記バリウムのオキソ酸塩及び／又はストロンチウムのオキソ酸塩のみから構成されるもの、或いは、主として前記バリウムのオキソ酸塩及び／又はストロンチウムのオキソ酸塩からなり本発明の効果を損なわない範囲で他の成分を含み構成されるものであることを意味する。他の成分としては、この種の用途の担体として用いられる他の金属酸化物や添加剤などを用いることができる。後者の場合、担体における前記バリウムのオキソ酸塩及び／又はストロンチウムのオキソ酸塩の含有量は、担体の全質量１００質量％に対して５０質量％以上であることが好ましく、８０質量％以上であることがより好ましい。このような担体におけるバリウムのオキソ酸塩及び／又はストロンチウムのオキソ酸塩の含有量が前記下限未満では、本発明の効果が十分に得られない傾向にある。
【００３１】
さらに、硫黄を含むオキソ酸塩としては、特に制限されず、具体的には、硫酸塩のほか、亜硫酸塩、ペルオキソ一硫酸塩、チオ硫酸塩、亜ジチオン酸塩、二亜硫酸塩、ジチオン酸塩、二硫酸塩、ペルオキソ二硫酸塩、ポリチオン酸塩などを用いることができる。これらの中でも、高温で安定であるという観点から、硫酸塩、亜硫酸塩であることが好ましく、硫酸バリウム（ＢａＳＯ４）又は硫酸ストロンチウム（ＳｒＳＯ４）であることがより好ましい。
【００３２】
また、本発明の排ガス浄化用触媒においては、前記バリウムのオキソ酸塩が、硫酸バリウム（ＢａＳＯ４）及び亜硫酸バリウム（ＢａＳＯ３）からなる群より選択される少なくとも１種であり、前記ストロンチウムのオキソ酸塩が、硫酸ストロンチウム（ＳｒＳＯ４）及び亜硫酸ストロンチウム（ＳｒＳＯ３）からなる群より選択される少なくとも１種であることが更に好ましい。
【００３３】
さらに、このような担体に含有する前記バリウムのオキソ酸塩及びストロンチウムのオキソ酸塩以外の他の成分としては、担体の熱安定性や触媒活性の観点から、例えば、イットリウム（Ｙ）、ランタン（Ｌａ）、プラセオジウム（Ｐｒ）、セリウム（Ｃｅ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）、マグネシウム（Ｍｇ）、カルシウム（Ｃａ）、スカンジウム（Ｓｃ）、バナジウム（Ｖ）などの希土類、アルカリ金属、アルカリ土類金属、遷移金属などの金属の酸化物を用いることができる。
【００３４】
また、このような担体の比表面積としては、特に制限されないが、好ましくは０．５〜２００ｍ２／ｇであり、より好ましくは１〜１００ｍ２／ｇである。前記比表面積が前記上限を超えると、担体自体の耐熱性が低下するため、触媒の耐熱性が低下する傾向にあり、他方、前記下限未満では、活性種（前記銀のオキソ酸塩）の分散性が低下する傾向にある。このような比表面積は、吸着等温線からＢＥＴ等温吸着式を用いてＢＥＴ比表面積として算出することができる。
【００３５】
さらに、このような担体の形状としては、特に制限されないが、リング状、球状、円柱状、ペレット状など、従来公知の形状のものを用いることができる。なお、活性種（前記銀のオキソ酸塩）を分散性の高い状態で多く含有することができるという観点から、粒子状のものを用いることが好ましい。担体が粒子状のものである場合には、前記担体の粒子の平均一次粒子径が１〜１０００ｎｍの粒子であることが好ましく、５〜５００ｎｍの粒子であることがより好ましい。なお、このような担体の平均一次粒子径は、Ｘ線回折装置を用いて粉末Ｘ線回折ピークの線幅からシェラーの式（Ｓｃｈｅｒｒｅｒ’ｓ  ｅｑｕａｔｉｏｎ）を用いて算出することにより測定することができる。あるいは、このような平均一次粒子径は、電子顕微鏡による画像の解析により算出することができる。
【００３６】
また、このような担体の製造方法としては、特に制限されないが、前記バリウムのオキソ酸塩及び／又はストロンチウムのオキソ酸塩からなる担体を製造することが可能な公知の方法を適宜利用することができる。また、このような担体としては市販のバリウムのオキソ酸塩及び／又はストロンチウムのオキソ酸塩などを利用してもよく、ボールミルなどによりミリングして、そのサイズを適宜調整してもよい。
【００３７】
（銀のオキソ酸塩）
本発明にかかる銀のオキソ酸塩は、前記バリウムのオキソ酸塩及び／又はストロンチウムのオキソ酸塩からなる担体に担持されている活性種であって、硫黄を含むオキソ酸塩であることが必要である。このような前記銀のオキソ酸塩は、硫黄を含むオキソ酸塩であること以外は特に制限されない。このような銀のオキソ酸塩として、硫黄を含むオキソ酸塩としては、特に制限されず、具体的には、硫酸塩のほか、亜硫酸塩、ペルオキソ一硫酸塩、チオ硫酸塩、亜ジチオン酸塩、二亜硫酸塩、ジチオン酸塩、二硫酸塩、ペルオキソ二硫酸塩、ポリチオン酸塩などを用いることができる。これらの中でも、高温で安定であるという観点から、硫酸塩、亜硫酸塩であることが好ましい。なお、このような本発明にかかる銀のオキソ酸塩は、前記バリウムのオキソ酸塩及び／又はストロンチウムのオキソ酸塩からなる担体におけるオキソ酸塩と同様のオキソ酸塩であっても、異なるオキソ酸塩であってよい。
【００３８】
さらに、本発明の排ガス浄化用触媒においては、前記銀のオキソ酸塩が、硫酸銀（Ａｇ２ＳＯ４）及び亜硫酸銀（Ａｇ２ＳＯ３）からなる群より選択される少なくとも１種であることが更に好ましい。
【００３９】
このような本発明の排ガス浄化用触媒において用いる前記銀のオキソ酸塩の担持量としては、特に制限されないが、前記担体と前記銀のオキソ酸塩との総量に対して、金属銀（Ａｇ）換算で０．１〜５０質量％であることが好ましく、１〜４０質量％であることがより好ましい。このような銀のオキソ酸塩の担持量が前記下限未満では、粒子状物質の酸化性能を十分に高度なものとすることができなくなる傾向にあり、他方、前記上限を超えると、酸化性能が飽和してしまうためコストが高くなる傾向にある。
【００４０】
また、このような銀のオキソ酸塩の平均結晶子径（平均一次粒子径）としては、特に制限されないが、１〜５００ｎｍであることが好ましく、２〜１００ｎｍであることがより好ましい。このような銀のオキソ酸塩の平均結晶子径が前記下限未満では担体と強く結合し、活性が低下する傾向にあり、他方、前記上限を超えると反応に寄与する粒子数が減り、活性が低下する傾向にある。なお、このような銀のオキソ酸塩の平均結晶子径（平均一次粒子径）は、例えば、Ｘ線回折装置を用いて粉末Ｘ線回折ピークの線幅からシェラーの式（Ｓｃｈｅｒｒｅｒ’ｓ  ｅｑｕａｔｉｏｎ）を用いて算出することにより測定することができる。あるいは、このような平均結晶子径（平均一次粒子径）は、電子顕微鏡による画像の解析により算出することができる。
【００４１】
さらに、このようなバリウムのオキソ酸塩及び／又はストロンチウムのオキソ酸塩からなる担体に銀のオキソ酸塩を担持する方法としては、特に制限されないが、公知の方法を適宜利用することができ、例えば、銀のオキソ酸塩或いはそれらの前駆体の分散液やゾルを用いて、バリウムのオキソ酸塩及び／又はストロンチウムのオキソ酸塩からなる担体に被覆（その後必要に応じて焼成）する方法や、蒸着法（例えば、化学蒸着法、物理蒸着法、スパッタ蒸着法）などを用いることによりバリウムのオキソ酸塩及び／又はストロンチウムのオキソ酸塩からなる担体に担持する方法などを適宜採用することができる。
【００４２】
（排ガス浄化用触媒）
本発明における排ガス浄化用触媒は、前述のバリウムのオキソ酸塩及び／又はストロンチウムのオキソ酸塩からなる担体と、該担体に担持されている前述の銀のオキソ酸塩とを備えているものであり、その形態としては、特に制限されないが、ペレット形状のペレット触媒の形態などとしてもよく、ＤＰＦなどのフィルタに担持した形態としてもよい。
【００４３】
（排ガス浄化用触媒の製造方法）
本発明の排ガス浄化用触媒の製造方法としては、特に制限されず、公知の方法を適宜利用することができ、例えば、前記バリウムのオキソ酸塩及び／又はストロンチウムのオキソ酸塩からなる担体に前記銀のオキソ酸塩のイオンなどを含む水溶液を含浸させる工程、加熱し焼成を行う工程により作製される。なお、前記含浸においては、具体的には、前記銀のオキソ酸塩を所定の濃度で含有する溶液を、前記バリウムのオキソ酸塩及び／又はストロンチウムのオキソ酸塩からなる担体に接触させることにより、所定量の前記銀のオキソ酸塩を含む溶液を前記担体に含浸（担持）させた後、これを加熱し焼成する方法を採用することができる。
【００４４】
また、このような銀のオキソ酸塩を含浸させた後における加熱焼成（焼成工程）は大気中で実施してもよい。また、このような焼成工程における焼成温度としては２００〜７００℃が好ましい。このような焼成温度が前記下限未満になると、銀のオキソ酸塩を担体に担持することが困難となり、排ガス浄化用触媒の十分なＰＭ酸化活性が得られなくなる傾向にあり、他方、前記上限を超えると、バリウムのオキソ酸塩及び／又はストロンチウムのオキソ酸塩からなる担体の比表面積の低下が起こり易くなり、これにより酸化活性が低下してしまう傾向にある。また、焼成時間としては０．１〜１００時間が好ましい。このような焼成時間が前記下限未満になると銀のオキソ酸塩を担持することが困難となり、得られる排ガス浄化用触媒（ＰＭ酸化触媒）の酸化活性が低下する傾向にあり、他方、前記上限を超えてもそれ以上の効果は得られず、触媒を調製するためのコストの増大に繋がる傾向にある。
【００４５】
［排ガス浄化フィルタ］
次に、本発明の排ガス浄化フィルタについて説明する。本発明の排ガス浄化フィルタは、前記本発明の排ガス浄化用触媒を通気性基材（フィルタ）に担持せしめてなるものであることを特徴とする。
【００４６】
このような本発明の排ガス浄化フィルタとしては、前記本発明の排ガス浄化用触媒を通気性基材に担持せしめてなること以外は特に制限されない。このような排ガス浄化フィルタの通気性基材としては、公知の通気性基材（フィルタ）を適宜利用することができ、例えば、パティキュレートフィルタ、モノリス状のフィルタ、ハニカム状のフィルタ、ペレット状のフィルタ、プレート状のフィルタ、発泡状セラミック製のフィルタなどが挙げられる。なお、前記本発明の排ガス浄化用触媒を通気性基材（フィルタ）に担持した形態のものとする場合においては、より高度な粒子状物質（ＰＭ）の酸化性能が得られることから、前記本発明の排ガス浄化用触媒をパティキュレートフィルタに担持した形態のものとすることがより好ましい。
【００４７】
また、このような排ガス浄化フィルタの通気性基材の材質としては、特に制限されないが、公知の材料を適宜利用することができ、例えば、コージエライト、炭化ケイ素、ムライト、チタン酸アルミニウムなどのセラミックス、クロム及びアルミニウムを含むステンレススチールなどの金属などが挙げられる。
【００４８】
さらに、このような排ガス浄化フィルタとしては、平均細孔径が１〜３００μｍの細孔を有するものを用いることが好ましい。このような平均細孔径を有する基材を用いることで、より効率よく粒子状物質を酸化して浄化することが可能となる。
【００４９】
また、このような排ガス浄化フィルタとしては、前記本発明の排ガス浄化用触媒によるコート層が形成されていることが好ましく、そのコート層の厚みは０．０２５〜２５μｍであることが好ましく、０．０５〜１０μｍであることがより好ましい。前記コート層の厚みが前記下限未満では前記バリウムのオキソ酸塩及び／又はストロンチウムのオキソ酸塩からなる担体と該担体に担持されている銀のオキソ酸塩とを備える触媒によりフィルタの表面を十分に被覆できず、粒子状物質との接触点が減少して十分に高度な酸化性能を付与することが困難となる傾向にあり、他方、前記上限を超えると、前記バリウムのオキソ酸塩及び／又はストロンチウムのオキソ酸塩からなる担体と該担体に担持されている銀のオキソ酸塩とを備える触媒によりフィルタの細孔が閉塞され、排ガスの圧力損失が増大してエンジン効率が低下する傾向にある。
【００５０】
さらに、このような排ガス浄化フィルタとしては、前記通気性基材に担持する前記触媒の量は、特に制限されないが、内燃機関などに応じてその量を適宜調整することができ、前記通気性基材の体積１リットルに対して１〜３００ｇであることが好ましく、５〜１００ｇであることがより好ましい。このような担持量が前記下限未満では、十分に高度な触媒性能を発揮することが困難となる傾向にあり、他方、前記上限を超えると前記担体と前記銀のオキソ酸塩とを備える触媒により前記通気性基材の細孔が閉塞され、排ガスの圧力損失が増大してエンジン効率が低下する傾向にある。
【００５１】
また、このような排ガス浄化フィルタとしては、気孔率が３０〜８０％（より好ましくは４０〜６５％）であるものが好ましい。ここにいう「気孔率」とは、前記通気性基材内部の空洞部分の体積率をいう。また、このような気孔率が前記下限未満では、排ガス中の粒子状物質により細孔が閉塞し易くなる傾向にあり、他方、前記上限を超えると、排ガス中の粒子状物質を捕集しにくくなるとともにフィルタの強度が低下する傾向にある。
【００５２】
さらに、このような排ガス浄化フィルタにおいては、前記通気性基材に前記本発明の排ガス浄化用触媒を担持する方法は特に制限されず、例えば、予め前記バリウムのオキソ酸塩及び／又はストロンチウムのオキソ酸塩からなる担体と該担体に担持されている銀のオキソ酸塩とを備える触媒を調製しておき、それを通気性基材に担持する方法や、通気性基材に対して担体を担持する工程と前記通気性基材に担持された前記担体に対し銀のオキソ酸塩を担持せしめる工程とを実施することにより前記バリウムのオキソ酸塩及び／又はストロンチウムのオキソ酸塩からなる担体と該担体に担持されている銀のオキソ酸塩とを備える触媒をフィルタに担持する方法などを適宜採用することができる。また、触媒や担体、銀のオキソ酸塩を通気性基材に担持する方法は特に制限されず、公知の方法を適宜採用でき、例えば、触媒又は担体などのスラリーを調製し、そのスラリーを通気性基材に被覆（その後必要に応じて焼成）する方法などを適宜利用することができる。なお、このような排ガス浄化用触媒としては本発明の効果を損なわない範囲において粒子状物質を酸化するための触媒に用いることが可能な公知の他の成分を適宜用いてもよい。
【００５３】
［排ガス浄化方法］
次に、本発明の排ガス浄化方法について説明する。本発明の排ガス浄化方法は、前記本発明の排ガス浄化用触媒に内燃機関からの排ガスを接触せしめて粒子状物質（ＰＭ）を酸化除去することを特徴とする方法である。
【００５４】
このよう本発明の排ガス浄化方法において、前記排ガス浄化用触媒に排ガスを接触させる方法としては、特に制限されず、公知の方法を適宜採用することができ、例えば、内燃機関から排出されるガスが流通する排ガス管内に上記本発明にかかる排ガス浄化用触媒を配置することにより、排ガス浄化用触媒に対して内燃機関からの排ガスを接触させる方法を採用してもよい。
【００５５】
なお、本発明の排ガス浄化方法において用いる前記本発明の排ガス浄化用触媒は、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能であり、このような本発明の排ガス浄化用触媒に、例えば、ディーゼルエンジンなどの内燃機関からの排ガスを接触させることで、十分に排ガス中の粒子状物質（ＰＭ）を酸化除去し排ガスを浄化することが可能となり、さらに、アッシュの堆積後においても十分に排ガス中の粒子状物質（ＰＭ）を酸化除去し排ガスを浄化することが可能となる。このような観点から、本発明の排ガス浄化方法は、例えば、ディーゼルエンジンなどの内燃機関から排出されるような排ガス中の粒子状物質（ＰＭ）を浄化するための方法などとして好適に採用することができる。
【実施例】
【００５６】
以下、実施例及び比較例に基づいて本発明をより具体的に説明するが、本発明は以下の実施例に限定されるものではない。
【００５７】
（実施例１）
硫酸バリウム（ＢａＳＯ４、和光純薬工業社製）にイオン交換水を加え、ジルコニアビーズ（直径５０μｍ）を用いて小型ナノ超分散機（寿工業社製、商品名「湿式分散機「ナノ超分散機  ウルトラアペックスミル」ＵＡＭ０１５」）により約１時間ミリングして硫酸バリウムスラリーを得た。得られた硫酸バリウムスラリーの粒度分布を測定したところ、中心粒子径は約０．５μｍであった。次いで、得られた硫酸バリウムスラリーに固形分８質量％に相当するアルミナゾル（日産化学工業社製、商品名「ＡＳ−５２０」、平均粒径１０〜２０ｎｍ）を添加して混合し、コージェライト製のパティキュレートフィルター（ＤＰＦ）基材（日本ガイシ社製、直径３０ｍｍ×長さ５０ｍｍ、気孔率６０％、平均細孔径３０μｍ）の隔壁細孔内部に入り込むように含浸させた後、吸引機で余分なスラリーを除去し、１１０℃で約３時間乾燥した後、大気中５００℃の焼成温度で５時間焼成することにより、硫酸バリウムのコート層が形成された前記基材を得た。前記基材（ＤＰＦ）の容量１Ｌ当たりの硫酸バリウムの担持量（コート量）は３３ｇ／Ｌであった。
【００５８】
次に、この硫酸バリウムのコート層が形成された前記基材に、硫酸銀（Ａｇ２ＳＯ４、和光純薬工業社製）をイオン交換水に溶解させた水溶液を含浸させ、１１０℃の温度条件で約３時間乾燥した後、大気中５００℃の焼成温度で５時間焼成することにより、ＤＰＦに担持された形態の排ガス浄化用触媒（硫酸銀／硫酸バリウム（Ａｇ２ＳＯ４／ＢａＳＯ４）触媒付パティキュレートフィルター）を製造した。なお、前記基材（ＤＰＦ）の容量１Ｌ当たりの硫酸銀の担持量は銀換算で７．５ｇ／Ｌであった。また、この硫酸銀の担持量は、前記硫酸バリウム（担体）と前記硫酸銀（銀のオキソ酸塩）との総量に対して金属銀換算で１７質量％であった。
【００５９】
（実施例２）
硫酸バリウムの代わりに硫酸ストロンチウム（ＳｒＳＯ４、和光純薬工業社製）を用いた以外は、実施例１と同様にしてＤＰＦに担持された形態の排ガス浄化用触媒（硫酸銀／硫酸ストロンチウム（Ａｇ２ＳＯ４／ＳｒＳＯ４）触媒付パティキュレートフィルター）を製造した。なお、製造過程で得られた硫酸ストロンチウムスラリーの粒度分布を測定したところ中心粒子径は約０．６μｍであった。また、基材（ＤＰＦ）の容量１Ｌ当たりの硫酸ストロンチウムの担持量（コート量）は３３ｇ／Ｌ、基材（ＤＰＦ）の容量１Ｌ当たりの硫酸銀の担持量は銀換算で７．５ｇ／Ｌであった。また、この硫酸銀の担持量は、前記硫酸ストロンチウム（担体）と前記硫酸銀（銀のオキソ酸塩）との総量に対して金属銀換算で１７質量％であった。
【００６０】
（比較例１）
硫酸カルシウム０．５水和物（焼きセツコウ、和光純薬工業社製）を大気中５００℃で３時間焼成して得た粉末にイオン交換水を加え、ジルコニアビーズ（直径５０μｍ）を用いて小型ナノ超分散機（寿工業社製、商品名「湿式分散機「ナノ超分散機  ウルトラアペックスミル」ＵＡＭ０１５」）により約１時間ミリングして硫酸カルシウムスラリーを得た。得られた硫酸バリウムスラリーの粒度分布を測定したところ、中心粒子径は約０．７μｍであった。次いで、得られた硫酸カルシウムスラリーに固形分８質量％に相当するアルミナゾル（日産化学工業社製、商品名「ＡＳ−５２０」、平均粒径１０〜２０ｎｍ）を添加して混合し、コージェライト製のパティキュレートフィルター（ＤＰＦ）基材（日本ガイシ社製、直径３０ｍｍ×長さ５０ｍｍ、気孔率６０％、平均細孔径３０μｍ）の隔壁細孔内部に入り込むように含浸させた後、吸引機で余分なスラリーを除去し、１１０℃で約３時間乾燥した後、大気中５００℃の焼成温度で５時間焼成することにより、硫酸カルシウムのコート層が形成された前記基材を得た。なお、前記基材（ＤＰＦ）の容量１Ｌ当たりの硫酸カルシウムの担持量（コート量）は３３ｇ／Ｌであった。
【００６１】
次に、この硫酸カルシウムのコート層が形成された前記基材に、硫酸銀（Ａｇ２ＳＯ４、和光純薬工業社製）をイオン交換水に溶解させた水溶液を含浸させ、１１０℃の温度条件で約３時間乾燥した後、大気中５００℃の焼成温度で５時間焼成することにより、比較用触媒（硫酸銀／硫酸カルシウム（Ａｇ２ＳＯ４／ＣａＳＯ４）触媒付パティキュレートフィルター）を作製した。なお、前記基材（ＤＰＦ）の容量１Ｌ当たりの硫酸銀の担持量は銀換算で７．５ｇ／Ｌであった。また、この硫酸銀の担持量は、硫酸カルシウムと硫酸銀との総量に対して金属銀換算で１７質量％であった。
【００６２】
（比較例２）
硫酸銀の代わりに硝酸銀（和光純薬工業社製）を用い、硫酸バリウムのコート層が形成された前記基材に前記硝酸銀を溶解させた水溶液を含浸させた以外は、実施例１と同様にして比較用触媒（銀／硫酸バリウム（Ａｇ／ＢａＳＯ４）触媒付パティキュレートフィルター）を作製した。なお、この比較用触媒の作製過程において得られた硫酸バリウムスラリーの粒度分布を測定したところ中心粒子径は約０．５μｍであった。また、基材（ＤＰＦ）の容量１Ｌ当たりの硫酸バリウムの担持量（コート量）は３３ｇ／Ｌ、基材（ＤＰＦ）の容量１Ｌ当たりの銀の担持量は７．５ｇ／Ｌであった。この銀の担持量は、硫酸バリウムと銀との総量に対して１９質量％であった。なお、上記比較用触媒の作製過程において、大気中５００℃での焼成により硝酸銀は分解して銀となり、硝酸イオンは除去されていることを確認している。
【００６３】
（比較例３）
セリアゾル（多木化学社製、商品名「ニードラール」、型番「Ｕ−１５」、ＣｅＯ２含有量１５質量％、コロイド粒子径約８ｎｍ）を、コージェライト製のパティキュレートフィルター（ＤＰＦ）基材（日本ガイシ社製、直径３０ｍｍ×長さ５０ｍｍ、気孔率６０％、平均細孔径３０μｍ）の隔壁細孔内部に入り込むように含浸させた後、吸引機で余分なスラリーを除去し、１１０℃で約３時間乾燥した後、大気中５００℃の焼成温度で５時間焼成することにより、セリア（ＣｅＯ２）のコート層が形成された前記基材を得た。前記基材（ＤＰＦ）の容量１Ｌ当たりのセリアの担持量（コート量）は６０ｇ／Ｌであった。
【００６４】
次に、このセリアのコート層が形成された前記基材に、硝酸銀（和光純薬工業社製）をイオン交換水に溶解させた水溶液を含浸させ、１１０℃で約３時間乾燥した後、大気中５００℃の焼成温度で５時間焼成することにより、比較用触媒（銀／セリア（Ａｇ／ＣｅＯ２）触媒付パティキュレートフィルター）を作製した。前記基材（ＤＰＦ）の容量１Ｌ当たりの銀の担持量は７．５ｇ／Ｌであった。また、この銀の担持量は、ＣｅＯ２と銀との総量に対して１１質量％であった。なお、上記比較用触媒の作製過程において、大気中５００℃での焼成により硝酸銀は分解して銀となり、硝酸イオンは除去されていることを確認している。
【００６５】
（比較例４）
セリアゾルの代わりにアルミナゾル（日産化学工業社製、商品名「ＡＳ−５２０」、平均粒径１０〜２０ｎｍ）を用いた以外は、比較例３と同様にして比較用触媒（銀／アルミナ（Ａｇ／Ａｌ２Ｏ３）触媒付パティキュレートフィルター）を作製した。なお、基材（ＤＰＦ）の容量１Ｌ当たりのアルミナの担持量（コート量）は３０ｇ／Ｌ、基材（ＤＰＦ）の容量１Ｌ当たりの銀の担持量は７．５ｇ／Ｌであった。また、この銀の担持量は、アルミナと銀との総量に対して２０質量％であった。なお、上記比較用触媒の作製過程において、大気中５００℃での焼成により硝酸銀は分解して銀となり、硝酸イオンは除去されていることを確認している。
【００６６】
（比較例５）
アルミナゾル（日産化学工業社製、商品名「ＡＳ−５２０」、平均粒径１０〜２０ｎｍ）を、コージェライト製のパティキュレートフィルター（ＤＰＦ）基材（日本ガイシ社製、直径３０ｍｍ×長さ５０ｍｍ、気孔率６０％、平均細孔径３０μｍ）の隔壁細孔内部に入り込むように含浸させた後、吸引機で余分なスラリーを除去し、１１０℃で約３時間乾燥した後、大気中５００℃の焼成温度で５時間焼成することにより、アルミナ（Ａｌ２Ｏ３）のコート層が形成された前記基材を得た。前記基材（ＤＰＦ）の容量１Ｌ当たりのアルミナの担持量（コート量）は３０ｇ／Ｌであった。
【００６７】
次に、このアルミナのコート層が形成された前記基材に、白金が溶解している白金ジニトロジアンミン硝酸（Ｐｔ（ＮＨ３）２（ＮＯ２）２／ＨＮＯ３）水溶液及びパラジウムが溶解している硝酸パラジウム（Ｐｄ（ＮＯ３）２）水溶液を所定量含浸させ、選択吸着法により白金及びパラジウムを担持せしめ、１１０℃で約３時間乾燥した後、大気中５００℃の焼成温度で５時間焼成することにより、比較用触媒（白金−パラジウム／アルミナ（Ｐｔ−Ｐｄ／Ａｌ２Ｏ３）触媒付パティキュレートフィルター）を作製した。なお、前記基材（ＤＰＦ）の容量１Ｌ当たりの白金及びパラジウムの担持量は、白金が０．６ｇ／Ｌ、パラジウムが０．３ｇ／Ｌであった。また、この白金及びパラジウムの担持量は、アルミナと白金とパラジウムとの総量に対して、それぞれ白金が１．９質量％、パラジウムが０．９７質量％であった。
【００６８】
（比較例６）
コージェライト製のパティキュレートフィルター（ＤＰＦ）基材（日本ガイシ社製、直径３０ｍｍ×長さ５０ｍｍ、気孔率６０％、平均細孔径３０μｍ）を、比較用のパティキュレートフィルターとした。
【００６９】
［実施例１〜２及び比較例１〜６で得られた触媒の特性の評価］
＜ＰＭ酸化活性試験＞
前記実施例１〜２で得られた排ガス浄化用触媒（触媒付パティキュレートフィルター）及び比較例１〜６で得られた比較用触媒（触媒付パティキュレートフィルター又はパティキュレートフィルター）をそれぞれ用いて、以下のようにしてＰＭ酸化活性を測定した。
【００７０】
すなわち、先ず、ＰＭ付着試験燃焼粒子発生器（Ｃｏｍｂｕｓｔｉｏｎ  Ａｅｒｏｓｏｌ  Ｓｔａｎｄａｒｄ；ＣＡＳＴ、Ｍａｔｔｅｒ  Ｅｎｇｉｎｅｅｒｉｎｇ社製）を用いて発生させた粒子状物質（ＰＭ）を、室温（２５℃）の空気（２０Ｌ／分）と一緒に前記実施例１〜２及び比較例１〜６で得られた触媒付パティキュレートフィルター又はパティキュレートフィルターに通過させることによって、前記実施例１〜２で得られた前記触媒及び比較例１〜６で得られた前記比較用触媒のそれぞれに前記ＰＭを付着させた（ＰＭ付着処理）。なお、ＰＭ付着量はいずれも２ｇ／Ｌとした。
【００７１】
次に、ＰＭを付着させた触媒付パティキュレートフィルター又はパティキュレートフィルターを固定床流通型反応装置（ベスト測器社製、商品名「ＣＡＴＡ−５０００」）に設置し、前処理として触媒入ガス温度５００℃で１５分間、Ｎ２ガスを１５Ｌ／分で供給した後、室温まで冷却した。
【００７２】
次いで、供給ガスをＯ２（１０％）、Ｈ２Ｏ（１０％）及びＮ２（残部）からなる模擬排ガス１５Ｌ／分に切り替え、２０℃／分で昇温速度で２００℃から７２０℃まで昇温し、試料からの出ガス中のＣＯ２及びＣＯ濃度からＰＭ酸化量を算出した。ＰＭ酸化活性の指標として、ＰＭ付着量の５０％が酸化したときの温度、すなわち、５０％ＰＭ酸化温度を使用した。５０％ＰＭ酸化温度が低いほど、ＰＭ酸化活性が高いと言える。
【００７３】
得られた結果を表１に示す。また、初期の触媒のＰＭ酸化活性評価結果として、実施例１〜２で得られた初期の排ガス浄化用触媒（触媒付パティキュレートフィルター）及び比較例１〜６で得られた初期の比較用触媒（触媒付パティキュレートフィルター又はパティキュレートフィルター）における５０％ＰＭ酸化温度を示すグラフを図１に示す。
【００７４】
＜耐アッシュ性能試験＞
前記実施例１〜２で得られた排ガス浄化用触媒（触媒付パティキュレートフィルター）及び比較例１〜６で得られた比較用触媒（触媒付パティキュレートフィルター又はパティキュレートフィルター）をそれぞれ用いて、以下のようにしてアッシュ堆積後及びアッシュ堆積−熱処理後のＰＭ酸化活性を測定した。
【００７５】
すなわち、先ず、硫酸カルシウム０．５水和物（和光純薬工業社製、商品名「焼きセッコウ」）を大気中７００℃で５時間焼成して模擬アッシュ粉末を得た。この粉末をエアロゾルジェネレータ（ＰＡＬＡＳ社製、商品名「ＲＧＢ−１０００」）を用いて３３Ｌ／分の空気に分散させて、そのうちの１８Ｌ／分の模擬アッシュを含むガスを前記実施例１〜２及び比較例１〜６で得られた触媒付パティキュレートフィルター又はパティキュレートフィルターに通過させた。処理時間は７時間であった。なお、アッシュ堆積量は、いずれも基材の体積当たり約１０．５ｇ／Ｌであった。
【００７６】
次に、アッシュ堆積後の前記実施例１〜２及び比較例１〜６の触媒付パティキュレートフィルター又はパティキュレートフィルターに対して、前記のＰＭ酸化活性試験を同様の条件でそれぞれ実施した。得られた結果を、アッシュ堆積後のＰＭ酸化活性とする。
【００７７】
次いで、この試料を１Ｌ／分のＨ２Ｏ（３％）を含む空気の気流中、６００℃の温度条件で５時間熱処理した。そして、さらに前記のＰＭ酸化活性試験を同様の条件でそれぞれ実施した。得られた結果を、アッシュ堆積−熱処理後のＰＭ酸化活性とする。
【００７８】
以上により得られた結果を表１に示す。また、アッシュ堆積後及びアッシュ堆積−熱処理後の触媒のＰＭ酸化活性評価結果として、実施例１〜２で得られたアッシュ堆積後及びアッシュ堆積−熱処理後の排ガス浄化用触媒（触媒付パティキュレートフィルター）及び比較例１〜６で得られたアッシュ堆積後及びアッシュ堆積−熱処理後の比較用触媒（触媒付パティキュレートフィルター又はパティキュレートフィルター）における５０％ＰＭ酸化温度を示すグラフを図２に示す。
【００７９】
【表１】
0006392704.tif 000002
【００８０】
＜評価結果＞
表１、図１及び２に記載した結果からも明らかなように、本発明の実施例１〜２の排ガス浄化用触媒は、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能な排ガス浄化用触媒であることが確認された。
【００８１】
なお、図１に記載した結果からも明らかなように、実施例１〜２及び比較例１〜４の触媒付パティキュレートフィルターでは、比較例６のパティキュレートフィルターと比べて５０％ＰＭ酸化温度が低温化した。すなわち、これらの触媒付パティキュレートフィルターはＰＭ酸化に触媒作用を与えると言える。一方、比較例５の触媒付パティキュレートフィルターの５０％ＰＭ酸化温度は比較例６とほぼ同じであり、今回の実験条件ではＰｔ−Ｐｄ／Ａｌ２Ｏ３はＰＭ酸化に対してほとんど触媒活性を示さないことが確認された。また、実施例１〜２の触媒付パティキュレートフィルターは、すべての試料の中で最も高いＰＭ酸化活性を示し、ＢａＳＯ４やＳｒＳＯ４担体に担持されたＡｇ２ＳＯ４が特に高いＰＭ酸化活性を発現することが確認された。
【００８２】
また、図２に記載した結果からも明らかなように、比較例２及び４の触媒付パティキュレートフィルターの５０％ＰＭ酸化温度は、アッシュ堆積後とアッシュ堆積−熱処理後のいずれの比較用触媒も比較例６とほぼ同じになった。すなわち、これらの触媒付パティキュレートフィルターは、一旦アッシュが堆積すると触媒活性を消失することが確認された。一方、実施例１と２及び比較例１と３の触媒付パティキュレートフィルターは、アッシュ堆積後の５０％ＰＭ酸化温度が比較例６よりも低温化しており、触媒の上にアッシュが堆積しても触媒作用を与えることができると言える。アッシュ堆積後において実施例１及び２の触媒付パティキュレートフィルターは、全ての試料の中で最も高いＰＭ酸化活性を示した。これは、ＰＭ酸化活性試験中に、ＢａＳＯ４やＳｒＳＯ４担体に担持されたＡｇ２ＳＯ４の一部がアッシュ粒子へ移動し、アッシュ上でＰＭ酸化活性を発現したものと考えられる。さらに、アッシュ堆積−熱処理後の実施例１及び２の排ガス浄化用触媒（触媒付パティキュレートフィルター）は、アッシュ堆積後よりＰＭ酸化活性が高くなり、ほぼ初期とほぼ同等の活性となった。これは、熱処理によりＡｇ２ＳＯ４がさらにアッシュ粒子へ移動し、アッシュ上でＰＭ酸化活性を発現する活性サイトが多くなったためと考えられる。以上のことから、ＢａＳＯ４やＳｒＳＯ４担体に担持されたＡｇ２ＳＯ４が特に高い耐アッシュ性能を有することが確認された。
【００８３】
以上の結果より、バリウムのオキソ酸塩及び／又はストロンチウムのオキソ酸塩からなる担体に銀のオキソ酸塩を担持させた排ガス浄化用触媒とすることにより、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが確認された。これより、ＰＭを酸化する触媒として有用であることが確認された。
【産業上の利用可能性】
【００８４】
以上説明したように、本発明によれば、十分に高度なＰＭ酸化活性を有し、しかもアッシュの堆積による粒子状物質の酸化性能の低下が十分に抑制され、アッシュの堆積後においても十分に高度なＰＭ酸化活性を発揮することが可能な排ガス浄化用触媒、それを用いた排ガス浄化フィルタ並びに排ガス浄化方法を提供することが可能となる。
【００８５】
したがって、本発明の排ガス浄化用触媒、それを用いた排ガス浄化フィルタ及び排ガス浄化方法は、ディーゼルエンジンなどの内燃機関からの排ガス中に含まれる粒子状物質を浄化するためのＰＭ酸化触媒、それを用いた排ガス浄化フィルタ又は排ガス浄化方法などとして特に有用である。
【図１】
0006392704.tif 000003
【図２】
0006392704.tif 000004